(57)【要約】【課題】  ボトムのチャイム部に肌荒れが生じにくく、ネック成形時にしわが生じにくいボトル缶用のアルミニウム合金板を提供する。【解決手段】  重量％でＳｉ：０．２〜０．４％、Ｆｅ：０．２５〜０．５５％、Ｃｕ：０．１５〜０．３５％、Ｍｎ：０．７〜１．２％、Ｍｇ：０．８〜１．４％、Ｚｎ：０．１０〜０．３％、Ｔｉ：０．０１〜０．１５％を含有し、残部が不可避的不純物を含むＡｌからなる組成を有し、板厚方向の結晶粒径が１０μｍ以下であるアルミニウム合金板を使用する。【特許請求の範囲】
【請求項１】
重量％でＳｉ：０．２〜０．４％、Ｆｅ：０．２５〜０．５５％、Ｃｕ：０．１５〜０．３５％、Ｍｎ：０．７〜１．２％、Ｍｇ：０．８〜１．４％、Ｚｎ：０．１０〜０．３％、Ｔｉ：０．０１〜０．１５％を含有し、残部が不可避的不純物を含むＡｌからなる組成を有し、板厚方向の結晶粒径が１０μｍ以下であることを特徴とする成形性に優れるボトル缶用アルミニウム合金板。
【請求項２】
さらに板幅方向の結晶粒径が５０μｍ以下、板長さ方向の結晶粒径が１００μｍ以下であることを特徴とする請求項１に記載の成形性に優れるボトル缶用アルミニウム合金板。
【請求項３】
請求項１又は２に記載のアルミニウム合金板の製造方法であって、最後の中間焼鈍前の冷間圧延率を５０％以上とすることを特徴とする成形性に優れるボトル缶用アルミニウム合金板の製造方法。
【発明の詳細な説明】
【技術分野】
【０００１】
本発明は、胴部、肩部、口部が一体成形されたボトル缶用アルミニウム合金板に係り、特にボトムのチャイム部に肌荒れが発生しにくく、また、ネック成形時にしわが生じにくいボトル缶用のアルミニウム合金板及びその製造方法に係るものである。
【背景技術】
【０００２】
従来、飲料用アルミニウム缶は、アルミニウム合金板から絞り、しごき加工を行い、缶胴部と缶底部が一体の２ピース缶であり、イージーオープンエンドと呼ばれる缶蓋の簡易開口部をタブ操作により開口する方式が主流であった。
缶入り飲料などの需要増加に伴って、最近はキャップにより再密封可能なアルミニウム合金製のボトル型の飲料缶の需要が急速に高まってきている。
【０００３】
従来の技術として、ボトル缶用アルミニウム板が開示されている。（例えば、特許文献１参照。）
【特許文献１】特開２００２−２５６３６６号公報
【発明の開示】
【発明が解決しようとする課題】
【０００４】
ボトル缶では、ボトムのチャイム部に肌荒れが生じるという問題があった。また、ネック加工率が高いため、ネック成形時にしわが生じやすい。
【課題を解決するための手段】
【０００５】
本発明は、重量％でＳｉ：０．２〜０．４％、Ｆｅ：０．２５〜０．５５％、Ｃｕ：０．１５〜０．３５％、Ｍｎ：０．７〜１．２％、Ｍｇ：０．８〜１．４％、Ｚｎ：０．１０〜０．３％、Ｔｉ：０．０１〜０．１５％を含有し、残部が不可避的不純物を含むＡｌからなる組成を有し、板厚方向の結晶粒径を１０μｍ以下とし、ボトムのチャイム部に肌荒れが生じにくく、ネック成形時にしわが生じにくいボトル缶用のアルミニウム合金板を提供する。
【０００６】
また、さらに板幅方向の結晶粒径を５０μｍ以下、板長さ方向の結晶粒径を１００μｍ以下とすることで、さらにボトムのチャイム部に肌荒れが生じにくく、ネック成形時にしわが生じにくくなる。
【０００７】
また、板幅方向の結晶粒径を５０μｍ以下、板長さ方向の結晶粒径を１００μｍ以下とするには、最後の中間焼鈍前の冷間圧延率を５０％以上とすることが好ましい。
【発明の効果】
【０００８】
本発明によれば、ボトムのチャイム部に肌荒れが生じにくく、ネック成形時にしわが生じにくいボトル缶用のアルミニウム合金板が得られる。
【発明を実施するための最良の形態】
【０００９】
以下、本発明の実施の形態について説明する。
Ｓｉ：０．２〜０．４％
Ｓｉは同時に含有されるＭｇとともに化合物を形成し硬化作用を及ぼすほか、Ａｌ，Ｍｎ，Ｆｅなどとも金属間化合物を形成して、しごき成形時にダイスに対する焼き付きを防止する効果を発揮する。Ｓｉ含有量が０．２％未満では、所望の潤滑性能を発揮できず、ダイスへの焼き付きを防止するのに不十分である。一方、Ｓｉ含有量が０．４を超えると脆くなり加工性が劣化する。従ってＳｉの適正含有量は０．２〜０．４％と設定する。
【００１０】
Ｆｅ：０．２５〜０．５５％
Ｆｅは結晶粒の微細化と、しごき成形加工時にダイスに対する焼き付きを防止する効果を発揮する。０．２５％未満では所望の効果が得られず、０．５５％を超えると脆くなり加工性が劣化する。従ってＦｅの適正含有量は０．２５〜０．５５％である。
【００１１】
Ｃｕ：０．１５〜０．３５％
ＣｕはＭｇと金属間化合物を形成し易く、硬化作用に寄与する。０．１５％未満ではこれらの効果が乏しく、０．３５％を超えると加工性が劣化する。
【００１２】
Ｍｎ：０．７〜１．２％
ＭｎはＦｅ，Ｓｉ，Ａｌ等とともに金属間化合物を形成し易く、しごき成形加工時にダイスに対する焼き付きを防止する効果を発揮する。０．７％未満では所望の硬化特性が得られず、１．２％を超えると脆くなり加工性が劣化する。
【００１３】
Ｍｇ：０．８〜１．４％
Ｍｇは固溶体強化作用を有し、圧延加工時に加工硬化性を高めるとともに、前記ＳｉやＣｕと共存することで分散析出硬化作用を発揮する。０．８％未満ではこれらの作用効果が十分発揮されず、１．４％を超えると加工性が劣化する。
【００１４】
Ｚｎ：０．１０〜０．３％
Ｚｎは析出するＭｇ，Ｓｉ，Ｃｕの金属間化合物を微細化する作用を有する。０．１０％未満では上記作用が不十分で、０．３％を超えると加工性と耐食性が劣化する。
【００１５】
Ｔｉ：０．０１〜０．１５％
Ｔｉは結晶粒を微細化し、加工性を改善する効果を発揮する。０．０１％未満ではこれらの効果が発揮されず、０．１５％を超えると粗大な化合物ができて加工性が劣化する。
【００１６】
前記した必須成分のほかに、重量％でＣｒ：１％以下を含んでもよい。
【００１７】
板厚方向の結晶粒径が１０μｍ以下
板厚方向の結晶粒径を１０μｍ以下とすることで、ボトムのチャイム部に肌荒れが生じにくく、ネック部にしわが生じにくいボトル缶用のアルミニウム合金板が得られる。板厚方向の結晶粒径が１０μｍを超えると、ボトムのチャイム部に肌荒れが生じやすく、ネック部にしわが生じやすくなる。
【００１８】
板幅方向の結晶粒径が５０μｍ以下、板長さ方向の結晶粒径が１００μｍ以下
板幅方向の結晶粒径を５０μｍ以下、板長さ方向の結晶粒径を１００μｍ以下とすることでさらにボトムのチャイム部に肌荒れが生じにくく、ネック部にしわが生じにくくなる。板幅方向の結晶粒径が５０μｍを越えたり、板長さ方向の結晶粒径が１００μｍを越えるとボトムのチャイム部の肌荒れ防止効果、ネック部のしわ防止効果がやや低くなる。
【００１９】
最後の中間焼鈍前の冷間圧延率を５０％以上
最後の中間焼鈍前の冷間圧延率を５０％以上とすることで、板幅方向の結晶粒径を５０μｍ以下、板長さ方向の結晶粒径を１００μｍ以下としやすくなる。最後の中間焼鈍前の冷間圧延率が５０％未満では板幅方向の結晶粒径を５０μｍ以下、板長さ方向の結晶粒径を１００μｍ以下としにくくなる。
【実施例】
【００２０】
以下実施例を用いて本発明を具体的に説明する。
素材として表１に示すアルミニウム合金を使用した。それぞれの合金の溶湯を常法により半連続鋳造によりスラブに鋳造した。ついで６００℃に加熱して均質化処理を行った後、板厚６．５ｍｍまで熱間圧延し、引き続き板厚０．４ｍｍまで冷間圧延をした。なお冷間圧延途中で適宜、連続焼鈍炉で中間焼鈍を施した。
【００２１】
その後、製缶を行い、チャイム部を目視観察し、肌荒れが認められなかったものを○、わずかに認められたものを△、強く認められたものを×とした。また、ネック部を目視観察し、しわが認められなかったものを○、わずかに認められたものを△、しわが強く認められたものを×とした。
【００２２】
【表１】
2005187848.tif 000002
【産業上の利用可能性】
【００２３】
本発明によれば、ボトムのチャイム部に肌荒れが生じにくく、ネック成形時にしわが生じにくいボトル缶用のアルミニウム合金板が得られる。